(57)【要約】【課題】菌の増殖を抑制することができるマスクを提供する。【解決手段】マスク１０は、少なくとも口を覆う本体部１１を備えている。本体部１１の少なくとも一部は、抗菌部材により構成されている。この抗菌部材は、抗菌剤を含有する繊維素材よりなる基材と、この基材の表面に形成され、シラン系コート液を塗布し、触媒の作用で硬化・固化させたコート膜とを有している。コート膜は、基材を構成する繊維間の空間を保持しながら繊維をコートするように形成されている。【選択図】図１
2019119945.tif 000002
【特許請求の範囲】
【請求項１】
少なくとも口を覆う本体部を備えたマスクであって、
前記本体部は、
抗菌剤を含有する抗菌部材と、
この抗菌部材の表面に形成され、式１で示される化合物を主成分とするシラン系コート液を塗布し、触媒の作用で硬化・固化させたコート膜、又は、前記抗菌部材を間に挟むように配設され、少なくとも一部に、式１で示される化合物を主成分とするシラン系コート液を塗布し、触媒の作用で硬化・固化させたコート膜が形成された被覆部材と
を有することを特徴とするマスク。
【化１】
2019119945.tif 000008
（式１において、Ｒ１、Ｒ２、Ｒ３及びＲ４は、それぞれ同一又は異なっても良い、水素又は炭素数が１〜４のアルキル基である。また、ｎは２〜１０である。）
【請求項２】
前記抗菌剤は、藍，藍の抽出物，トリプタンスリン，イグサ，イグサの抽出物，クロロゲン酸，熊笹，熊笹の抽出物，ジエチルエーテル，ヨモギ，ヨモギの抽出物，シオネール，紫蘇，紫蘇の抽出物，ぺリルアルデヒド，ルテオリン，薄荷，薄荷の抽出物，オリーブの葉、オリーブの葉の抽出物，オレウロペイン，クロモジ，クロモジの抽出物，リナロール，ゲラニオール，ヒノキ，ヒノキの抽出物，ヒノキチオール，ヒバ，ヒバの抽出物，杉，杉の抽出物，もみ，もみの抽出物，竹，竹の抽出物，山椒，山椒の抽出物，桑，桑の抽出物，オレガノ，オレガノの抽出物，カルバクロール，ティーツリー，ティーツリーの抽出物，テルピネン４−オール，シナモン，シナモンの抽出物，シナモンアルデヒド，シナモンリーフ，シナモンリーフの抽出物，クローブ，クローブの抽出物，オイゲノール，ローズマリー，ローズマリーの抽出物，ロスマリン酸，ユーカリ，ユーカリの抽出物，シネオール，ミント，ミントの抽出物，メントール，ラベンダー，ラベンダーの抽出物，エキナセア，エキナセアの抽出物，レモングラス，レモングラスの抽出物，シトラール，タイム，タイムの抽出物，ペパーミント，ペパーミントの抽出物，レモンマートル，レモンマートルの抽出物，ラベンサラ，ラベンサラの抽出物，セージ，セージの抽出物，ウィンターセイボリー、及び、ウィンターセイボリーの抽出物からなる群のうちの少なくとも１種を含むことを特徴とする請求項１記載のマスク。
【発明の詳細な説明】
【技術分野】
【０００１】
本発明は、着用者の顔に装着されるマスクに係り、特に、抗菌作用を有するマスクに関する。
【背景技術】
【０００２】
マスクは、病菌や埃等が呼吸に伴って体内に入るのを防止し、また口や鼻からの分泌物などを周囲に撒き散らさないようにするものとして広く用いられている。また、近年では花粉症予防にも有効であることから、数多くの製品が提案されている。例えば、不織布等の伸縮性シートを使用して、口もとを覆う覆い部と、この覆い部から後方へ延びる耳掛け部とを一体的に形成したマスク（例えば、特許文献１参照）や、長方形状のマスク本体部の長辺に平行に沿って折りたたんで設けられた折り目を設けることにより、呼吸する空間をマスク本体部と顔面との間に確保するようにしたマスク（例えば、特許文献２参照）などが知られている。
【先行技術文献】
【特許文献】
【０００３】
【特許文献１】特開平０９−１４９９４５号公報
【特許文献２】特開平１１−０９９２１６号公報
【発明の概要】
【発明が解決しようとする課題】
【０００４】
しかしながら、このようなマスクは、長時間使用したり繰り返し使用したりすると、マスクに付着した菌がその間に増殖する虞があり、かえって不衛生になるという問題があった。
【０００５】
本発明は、このような問題に基づきなされたものであり、菌の増殖を抑制することができるマスクを提供することを目的とする。
【課題を解決するための手段】
【０００６】
本発明のマスクは、少なくとも口を覆う本体部を備えたものであって、本体部は、抗菌剤を含有する抗菌部材と、この抗菌部材の表面に形成され、式１で示される化合物を主成分とするシラン系コート液を塗布し、触媒の作用で硬化・固化させたコート膜、又は、抗菌部材を間に挟むように配設され、少なくとも一部に、式１で示される化合物を主成分とするシラン系コート液を塗布し、触媒の作用で硬化・固化させたコート膜が形成された被覆部材とを有するものである。
【化１】
2019119945.tif 000003
（式１において、Ｒ１、Ｒ２、Ｒ３及びＲ４は、それぞれ同一又は異なっても良い、水素又は炭素数が１〜４のアルキル基である。また、ｎは２〜１０である。）
【発明の効果】
【０００７】
本発明によれば、抗菌部材の表面に、式１で示される化合物を主成分とするシラン系コート液を塗布し、触媒の作用で硬化・固化させたコート膜を形成するようにするか、又は、抗菌部材を間に挟むように、少なくとも一部に式１で示される化合物を主成分とするシラン系コート液を塗布し、触媒の作用で硬化・固化させたコート膜が形成された被覆部材を配設するようにしたので、コート膜により抗菌剤成分の拡散を抑制しつつ、コート膜が有する細孔を介して抗菌剤成分を外側に拡散させることができる。よって、抗菌作用により菌の増殖を抑制することができると共に、抗菌作用を長期間にわたって保持することができる。また、コート膜により撥水性、耐水性、強度、及び、防汚性を向上させることができるので、劣化を抑制することができ、長期間の使用、または、繰り返して使用することができる。
【０００８】
特に、抗菌剤が、藍，藍の抽出物，トリプタンスリン，イグサ，イグサの抽出物，クロロゲン酸，熊笹，熊笹の抽出物，ジエチルエーテル，ヨモギ，ヨモギの抽出物，シオネール，紫蘇，紫蘇の抽出物，ぺリルアルデヒド，ルテオリン，薄荷，薄荷の抽出物，オリーブの葉、オリーブの葉の抽出物，オレウロペイン，クロモジ，クロモジの抽出物，リナロール，ゲラニオール，ヒノキ，ヒノキの抽出物，ヒノキチオール，ヒバ，ヒバの抽出物，杉，杉の抽出物，もみ，もみの抽出物，竹，竹の抽出物，山椒，山椒の抽出物，桑，桑の抽出物，オレガノ，オレガノの抽出物，カルバクロール，ティーツリー，ティーツリーの抽出物，テルピネン４−オール，シナモン，シナモンの抽出物，シナモンアルデヒド，シナモンリーフ，シナモンリーフの抽出物，クローブ，クローブの抽出物，オイゲノール，ローズマリー，ローズマリーの抽出物，ロスマリン酸，ユーカリ，ユーカリの抽出物，シネオール，ミント，ミントの抽出物，メントール，ラベンダー，ラベンダーの抽出物，エキナセア，エキナセアの抽出物，レモングラス，レモングラスの抽出物，シトラール，タイム，タイムの抽出物，ペパーミント，ペパーミントの抽出物，レモンマートル，レモンマートルの抽出物，ラベンサラ，ラベンサラの抽出物，セージ，セージの抽出物，ウィンターセイボリー、及び、ウィンターセイボリーの抽出物からなる群のうちの少なくとも１種を含むように構成すれば、より高い効果を得ることができる。
【図面の簡単な説明】
【０００９】
【図１】本発明の第１の実施の形態に係るマスクの構成を表す図である。
【図２】図１に示したマスクの本体部の断面構造を表すものである。
【図３】図２に示したコート膜のカチオン透過特性を表す特性図である。
【図４】本発明の第２の実施の形態に係るマスクの構成を表す図である。
【発明を実施するための形態】
【００１０】
以下、本発明の実施の形態について図面を参照して詳細に説明する。
【００１１】
（第１の実施の形態）
図１は、本発明の第１の実施の形態に係るマスク１０の構成を表すものである。このマスク１０は、例えば、少なくとも口を覆う本体部１１と、本体部１１の左右両側に設けられた耳掛け部１２とを備えている。本体部１１は、例えば、外側に向かって膨らむことが可能なプリーツ構造を有している。耳掛け部１２は、例えば、伸縮性を有する紐状部材により構成されている。
【００１２】
図２は本体部１１の断面構成を表すものである。本体部１１は、抗菌剤を含有する抗菌部材１１Ａと、この抗菌部材１１Ａの表面に形成され、式１で示される化合物を主成分とするシラン系コート液を塗布し、触媒の作用で硬化・固化させたコート膜１１Ｂとを有している。
【化２】
2019119945.tif 000004
（式１において、Ｒ１、Ｒ２、Ｒ３及びＲ４は、それぞれ同一又は異なっても良い、水素又は炭素数が１〜４のアルキル基である。また、ｎは２〜１０である。）
【００１３】
抗菌部材１１Ａは、例えば、繊維素材よりなる基材に抗菌剤を含有させたものが好ましい。基材としては、例えば、不織布や布（例えば、ガーゼ）等の布素材、又は、和紙や洋紙等の紙素材が代表的に挙げられる。
【００１４】
抗菌剤としては、例えば、藍，藍の抽出物，トリプタンスリン，イグサ，イグサの抽出物，クロロゲン酸，熊笹，熊笹の抽出物，ジエチルエーテル，ヨモギ，ヨモギの抽出物，シオネール，紫蘇，紫蘇の抽出物，ぺリルアルデヒド，ルテオリン，薄荷，薄荷の抽出物，オリーブの葉、オリーブの葉の抽出物，オレウロペイン，クロモジ，クロモジの抽出物，リナロール，ゲラニオール，ヒノキ，ヒノキの抽出物，ヒノキチオール，ヒバ，ヒバの抽出物，杉，杉の抽出物，もみ，もみの抽出物，竹，竹の抽出物，山椒，山椒の抽出物，桑，桑の抽出物，オレガノ，オレガノの抽出物，カルバクロール，ティーツリー，ティーツリーの抽出物，テルピネン４−オール，シナモン，シナモンの抽出物，シナモンアルデヒド，シナモンリーフ，シナモンリーフの抽出物，クローブ，クローブの抽出物，オイゲノール，ローズマリー，ローズマリーの抽出物，ロスマリン酸，ユーカリ，ユーカリの抽出物，シネオール，ミント，ミントの抽出物，メントール，ラベンダー，ラベンダーの抽出物，エキナセア，エキナセアの抽出物，レモングラス，レモングラスの抽出物，シトラール，タイム，タイムの抽出物，ペパーミント，ペパーミントの抽出物，レモンマートル，レモンマートルの抽出物，ラベンサラ，ラベンサラの抽出物，セージ，セージの抽出物，ウィンターセイボリー、及び、ウィンターセイボリーの抽出物からなる群のうちの少なくとも１種を含むことが好ましい。これらは抗菌性を有し、かつ、植物由来の物質であるので安全性が高いからである。また、芳香性を有するものもあり、気持ちよく使用することができるからである。
【００１５】
抗菌剤は、例えば、藍，イグサ，熊笹，ヨモギ，紫蘇，薄荷，オリーブの葉、クロモジ，ヒノキ，ヒバ，杉，もみ，竹，山椒，桑，オレガノ，ティーツリー，シナモン，シナモンリーフ，クローブ，ローズマリー，ユーカリ，ミント，ラベンダー，エキナセア，レモングラス，タイム，ペパーミント，レモンマートル，ラベンサラ，セージ、又は、ウィンターセイボリーを粉末状にして基材に含有させてもよく、また、これらの抽出物、例えば、これらの精油やエキスを基材に含有させてもよい。更に、これらに含まれる成分、例えば、藍に含まれる成分であるトリプタンスリン，イグサに含まれる成分であるクロロゲン酸，熊笹に含まれる成分であるジエチルエーテル，ヨモギに含まれる成分であるシオネール，紫蘇に含まれる成分であるぺリルアルデヒドあるいはルテオリン，薄荷あるいはミントに含まれる成分であるメントール，オリーブの葉に含まれる成分であるオレウロペイン，クロモジに含まれる成分であるリナロールあるいはゲラニオール，ヒノキあるいはヒバに含まれる成分であるヒノキチオール，オレガノに含まれる成分であるカルバクロール，ティーツリーに含まれる成分であるテルピネン４−オール，シナモンに含まれる成分であるシナモンアルデヒド，クローブに含まれる成分であるオイゲノール，ローズマリーに含まれる成分であるロスマリン酸，ユーカリあるいはラベンダーに含まれる成分であるシネオール、又は、レモングラスに含まれる成分であるシトラールを基材に含有させてもよい。
【００１６】
コート膜１１Ｂは、例えば、抗菌部材１１Ａを構成する繊維間の空間を保持しながら繊維をコートするように形成されている。すなわち、コート膜１１Ｂは図示しない細孔を有しており、この細孔を介して抗菌部材１１Ａに含有される抗菌剤の成分が外部に拡散するようになっている。また、コート膜１１Ｂにより、抗菌部材１１Ａに含有される抗菌剤の成分が拡散することを抑制し、抗菌作用を長期間にわたって保持できるようになっている。更に、コート膜１１Ｂを形成することにより、撥水性、耐水性、強度、及び、防汚性を向上させることができるようになっている。なお、コート膜１１Ｂは、抗菌部材１１Ａの片面のみに形成されていてもよいが、両面に形成されていることが好ましい。より高い効果を得ることができるからである。
【００１７】
コート膜１１Ｂを形成する式１に示した化合物は、単量体（例えば、メチルトリメトキシシラン）を縮合することにより得ることができる。主鎖の繰り返しがｎ＝２〜１０であるのは、ｎ＝１、即ち単量体を用いると、ポリマー化に時間がかかり、短時間で十分な強度を持ったコート膜１１Ｂを製造することが困難となるからである。しかしながら、ｎが１１以上となると、逆に、繊維素材に塗布した時に、繊維素材上でのポリマー化のためのアルコキシ基等の数が不足して、十分な強度を持ったコート膜１１Ｂを製造することが困難になる。したがって、ｎは２〜１０、中でもｎ＝２〜８の縮合体である。
【００１８】
なお、一般に単量体から式１のような縮合体を合成する場合、その重合度を正確に制御することは、技術的にいって、事実上不可能である。したがって、ｎ＝２〜１０、好ましくはｎ＝２〜８のものを使用するとの意味は、重合度の分布から見て、主としてｎが２〜１０、好ましくは主として２〜８のものが含まれているようなシラン系コート液を使用することに他ならず、例えばｎが１１以上である化合物が含まれていたとしても、差し支えない。
【００１９】
式１で示される化合物としては、具体的に、メチルトリメトキシシラン、エチルトリメトキシシラン、プロピルトリメトキシシラン、ブチルトリメトキシシラン、メチルトリエトキシシラン、エチルトリエトキシシラン、プロピルトリエトキシシラン、ブチルトリエトキシシラン、メチルトリプロポキシシラン、エチルトリプロポキシシラン等の縮合体を例示できる。なお、式１の化合物は、かかる単量体の１種類のみを混合したものであっても、また上記例示した単量体の２種類以上を混合したものであっても良い。
【００２０】
なお、式１の化合物における加水分解不可能な置換基（Ｒ４）の第一義的な役割は、コート膜１１Ｂに柔軟性を与えることにあるが、同時にコート膜１１Ｂに撥水性を付与するのであれば、Ｒ４はアルキル基が好ましい。一般に有機性置換基は、炭素数が増える程、有機性すなわち撥水性が増加するが、炭素数があまり大きくなると、立体障害によりコート膜１１Ｂ内に歪が生じて膜の強度低下の原因となる。したがって、アルキル基の炭素数や式１の化合物（縮合体）を構成する各単量体の種類・量は、目的に応じて適宜決定することが好ましい。もっとも、コート膜１１Ｂへの撥水性の付与は、後述する式２又は式３の化合物を添加することによっても達成可能であるため、式１の化合物におけるＲ４をアルキル基とすることが必須というわけではない。
【００２１】
式１で示される化合物を硬化・固化させる触媒としては、一般に用いられている触媒が特別の制限なしに使用可能である。例えば酸触媒であれば、塩酸、硝酸、硫酸、リン酸、ぎ酸又は酢酸等を例示できる。塩基触媒であれば、アンモニア、水酸化テトラメチルアンモニウム、水酸化２―ヒドロキシエチルトリメチルアンモニウム、エタノールアミン、ジエタノールアミン又はトリエタノールアミン等が例示できる。これら通常の触媒を用いる場合は、式１の化合物を硬化・固化させるため、反応水を共存させる。
【００２２】
このシラン系コート液は、このように、式１の化合物、触媒及び反応水を含むものである。通常使用する場合には特に問題は生じないが、これを長期保存する場合、反応水によってシラン系コート液がゲル化し易い、という課題を生じる。これを解決するためには、上記したような通常の触媒ではなく、触媒として加水分解可能な有機金属化合物を用いると良い。加水分解可能な有機金属化合物を使用すれば、反応水を共存させる必要はなくなり、長期保存安定性のため好ましくなる。
【００２３】
有機金属化合物を式１の化合物と混合してシラン系コート液とし、これを繊維素材に塗布すると、繊維素材上の水分又は空気中の水分（湿気）を吸い、有機金属化合物が自ら加水分解するが、この時、式１の化合物とネットワークを形成し、式１の化合物を硬化・固化する。好ましく用いられる有機金属化合物としては、例えばチタン、ジルコン、アルミ又はスズを含むものを例示できる。より具体的には、テトラプロポキシチタネート、テトラブトキシチタネート、テトラプロポキシジルコネート、テトラブトキシジルコネート、トリプロポキシアルミネート、アルミニウムアセチルアセトナート、ジブチルスズジアセテート又はジブチルスズジラウレート等を例示できる。
【００２４】
また、このシラン系コート液には、式１の化合物、触媒、そして場合により必要となる反応水を均一に混合させるため、有機溶剤を添加することができる。この目的で使用される有機溶剤としては、アルコール類を例示できる。より具体的には、メタノール、エタノール、プロパノール、イソプロパノール、ブタノール、ペンタノール又はヘキサノール等を例示できる。また、その添加量を制御することによって、シラン系コート液の粘度や乾燥速度の調整も可能である。
【００２５】
このような調整の目的では、特に、例えばエチレングリコール、プロピレングリコール、ジエチレングリコール、ポリエチレングリコール、ジプロピレングリコール、ポリプロピレングリコールなどのグリコール類、メトキシエタノール、プロポキシエタノール、ブトキシエタノール、メトキシプロパノール、エトキシプロパノール、プロポキシプロパノール又はブトキシプロパノール等のセルソルブ類等の粘度や沸点の高い有機溶剤を単独又は二種以上混合して使用することが好ましい。むろん、上記粘度や沸点の高い有機溶媒の１種以上と共に、上記アルコール類を同時に添加しても良い。なおシラン系コート液の粘度や乾燥速度の調整を目的とする場合は、前記有機溶媒のみならず、界面活性剤によっても同様の効果を達成することができる。
【００２６】
例えば、前記したグリコール類やセルソルブ類は、その分子内に水酸基を有しているため、式１の化合物の縮合反応によって形成されるシロキサン結合のネットワーク内に導入される事がある。グリコール類やセルソルブ類は有機性を有しているため、これが導入される事により、得られるコート膜１１Ｂの有機性が増す、即ち抗菌部材１１Ａの有機性が増すことになる。
【００２７】
この本体部１１の製造方法では、まず、任意の繊維素材よりなる基材に抗菌剤を含有させて抗菌部材１１Ａを形成する。例えば、基材に抗菌剤あるいは抗菌剤を含む溶液を塗布したり、吹き付けたり、又は、抗菌剤あるいは抗菌剤を含む溶液に基材を浸漬する。基材としては、例えば、不織布、布類、紙等を用いることができる。
【００２８】
次いで、この抗菌部材１１Ａに、前記したシラン系コート液を塗布する。具体的な塗布の方法は、特に制限されないが、例えば、シラン系コート液に抗菌部材１１Ａを浸漬したり、シラン系コート液を抗菌部材１１Ａに塗りつけたり、或いはシラン系コート液を抗菌部材１１Ａに吹き付けたりすることにより行い得る。シラン系コート液を塗布すると、式１の化合物が加水分解し、下記反応式１の（１）〜（３）に示した反応を経て、シロキサン結合（Ｓｉ-Ｏ-Ｓｉ）が生成する。
【００２９】
反応式１；
（１）Ｓｉ−ＯＲ＋Ｈ２Ｏ  →  Ｓｉ−ＯＨ＋ＲＯＨ
（２）Ｓｉ−ＯＨ＋ＨＯ−Ｓｉ  →  Ｓｉ−Ｏ−Ｓｉ＋Ｈ２Ｏ
（３）Ｓｉ−ＯＨ＋ＲＯ−Ｓｉ  →  Ｓｉ−Ｏ−Ｓｉ＋ＲＯＨ
【００３０】
このようにして生成したシロキサン結合（Ｓｉ-Ｏ-Ｓｉ）内のＳｉ-Ｏの結合エネルギーは１０６ｋｃａｌ／ｍｏｌである。一方、有機化合物の典型的な結合であるＣ-Ｃ結合の結合エネルギーは８２．６ｋｃａｌ／ｍｏｌである。したがって、式１の化合物が加水分解することによって生成する、シロキサン結合を有するガラス質のコート膜は、有機化合物に比べ、はるかに熱的安定な結合を有していることが分かる。この熱的安定な結合により、コート膜１１Ｂは撥水性・防汚性・耐熱性・耐摩耗性に優れたものとなり、その結果、撥水性・防汚性・耐熱性・耐摩耗性に優れた本体部１１の製造が可能となる。
【００３１】
また、このシラン系コート液が、触媒として前記した有機金属化合物（例えばテトラブトキシチタニウム等）を含む場合は、シラン系コート液中に反応水が含まれなくとも、上記の反応式１における（１）〜（３）の反応が進行するのであるが、この場合の反応は、詳しくは下記反応式２における（４）及び（５）のようになる。
【００３２】
反応式２；
（４）Ｔｉ−ＯＲ＋Ｈ２Ｏ  →  Ｔｉ−ＯＨ＋ＲＯＨ
（５）Ｔｉ−ＯＨ＋ＲＯ−Ｓｉ  →  Ｔｉ−Ｏ−Ｓｉ
【００３３】
上記のように、Ｔｉ-Ｏ結合がコート膜内に導入されることにより、シロキサン結合のみのコート膜１１Ｂに比べ、更に撥水性・防汚性・耐熱性及び耐摩耗性を向上することができる。このように、触媒として有機金属化合物を使用すると、反応水を共存させる必要が無いばかりでなく、コート膜１１Ｂの撥水性・防汚性・耐熱性・耐摩耗性を更に向上させ、そして結果的には本体部１１の撥水性・防汚性・耐熱性・耐摩耗性をよりいっそう強いものとできるのである。
【００３４】
また、このコート膜１１Ｂでは、式１の化合物に加え、式２の化合物を含むシラン系コート液を使用することにより、これを使用せずに製造したコート膜１１Ｂに比べて、式２の化合物が有する有機性等の性質を新たに付与したり、又は、有機性等の性質を増加することが可能である。かかる目的で加えられる式２の化合物は、４個の置換基のうち、３個が加水分解可能な置換基であり、残り１個が加水分解不可能な置換基から成り立つ化合物である。
【００３５】
【化３】
2019119945.tif 000005
【００３６】
式２において、Ｒ５、Ｒ６及びＲ７は、それぞれ同一又は異なっていても良く、水素若しくは炭素数１〜１０のアルキル基又はアルケニル基からなるモノマーであり、Ｒ５Ｏ、Ｒ６０及びＲ７ＯとＳｉとの結合はシロキサン結合からなるオリゴマーであり、Ｒ８は、その分子内にエポキシ基又はグリシジル基を含んでいても良い、炭素数が１〜１０のアルキル基、アルケニル基又はフェニル基である。
【００３７】
式２で示される化合物としては、具体的に、ビニルトリメトキシシラン、フェニルトリメトキシシラン、γ-（メタクリロキシプロピル）トリメトキシシラン、γ-グリシドキシプロピルトリメトキシシラン、アミノプロピルトリメトキシシラン、β-（３、４エポキシシクロヘキシル）エチルトリメトキシシラン、ビニルトリエトキシシラン、フェニルトリエトキシシラン、γ-（メタクリロキシプロピル）トリエトキシシラン、γ-グリシドキシプロピルトリエトキシシラン、アミノプロピルトリエトキシシラン、ビニルトリス（βメトキシエトキシ）シラン等や、これらの２〜１０分子程度の縮合体を例示できる。
【００３８】
なお、式２の化合物は、かかる単量体の２種以上であっても良い。式２の化合物として、２分子以上の縮合体を使用する場合には、かかる単量体の２種以上を縮合したものであっても良い。
【００３９】
更に、このコート膜１１Ｂでは、式１の化合物を含むシラン系コート液に加え、又は、式１の化合物及び式２の化合物の両方を含むシラン系コート液に加え、更に式３の化合物を添加したシラン系コート液を使用することによって、これを使用せずに製造したコート膜１１Ｂに比べて、式３の化合物が有する有機性等の性質を新たに付与したり、又は、有機性等の性質を増加することが可能である。
【００４０】
【化４】
2019119945.tif 000006
【００４１】
式３の化合物は、４個の置換基のうち、２個が加水分解可能な置換基であり、他の２個が加水分解不可能な置換基から成り立つ化合物である。式３において、Ｒ９及びＲ１１は、それぞれ同一又は異なっていても良く、水素若しくは炭素数１〜１０のアルキル基又はアルケニル基からなるモノマーであり、Ｒ９Ｏ及びＲ１１ＯとＳｉとの結合はシロキサン結合からなるオリゴマーであり、Ｒ１０及びＲ１２は、その分子内にエポキシ基又はグリシジル基を含んでいても良い、炭素数が１〜１０のアルキル基、アルケニル基又はフェニル基である。
【００４２】
式３で示される化合物としては、具体的に、ジメチルジメトキシシラン、ジメチルジエトキシシラン、ジエチルジメトキシシラン、ジエチルジエトキシシラン、ジフェニルジメトキシシラン、ジフェニルジエトキシシラン、メチルビニルジメトキシシラン、メチルビニルジエトキシシラン等や、これらの２〜１０分子程度の縮合体を例示できる。なお、式３の化合物は、かかる単量体の２種以上であっても良く、また更に２分子以上の縮合体を使用する場合にも、かかる単量体の２種以上の縮合体であっても良い。
【００４３】
上記したような、式２の化合物又は式３の化合物のいずれかをシラン系コート液に添加することで、コート膜１１Ｂの有機性を増加できるが、式２及び式３の化合物の両者をシラン系コート液に添加すれば、コート膜１１Ｂの有機性を更に向上させ、結果的に本体部１１の撥水性等を更に向上できる。
【００４４】
式２の化合物及び式３の化合物は、式１で示される化合物に対し、一般的には合計総量が５０％を超えない範囲にてシラン系コート液に添加することが好ましい。両者の合計添加量がこの範囲を越えると、シラン系コート液を抗菌部材１１Ａに塗布した時に、主成分である式１の化合物との間でうまく結合せず、コート膜１１Ｂの強度が不十分となる可能性があるからである。したがって、式２の化合物又は式３の化合物を添加する場合には、添加量に依存してコート膜１１Ｂの強度が低下することを想定し、目的を達成し得る添加量の範囲を明らかにしたうえで、添加を最小限に抑えるようにすることが好ましい。
【００４５】
なお、式２の化合物及び式３の化合物における加水分解不可能な置換基（Ｒ８、Ｒ１０、Ｒ１２）の第一義的な役割は、コート膜１１Ｂに柔軟性を与えることにあるが、これらはアルキル基等の有機性置換であるため、同時にコート膜１１Ｂに撥水性を付与する役割をも果たす。一般に有機性置換基は、炭素数が増える程、有機性すなわち撥水性が増加するが、炭素数があまり大きくなると、立体障害によりコート膜１１Ｂ内に歪が生じて膜の強度低下の原因となる。したがって、有機性置換基の炭素数や式２又は式３の化合物（縮合体）を構成する各単量体の種類・量は、目的に応じて適宜決定することが好ましい。
【００４６】
耐熱性・耐摩耗性の強いシロキサン結合は、一方でいわゆる「硬い」結合でもある。この「硬さ」のため、布等の繊維素材に塗布すると、該素材に耐摩耗性を付与できるわけである。しかし、布等の繊維素材は柔軟性を有することが特徴であり、本体部１１には、時としてその素材である布等と同様な柔軟性が求められる。
【００４７】
従来から一般に用いられているゾル・ゲルコート液は、出発原料にテトラアルコキシシラン（Ｓｉ（ＯＲ）４）やそのオリゴマー体が用いられる。このものを完全に加水分解反応（前記反応式１における（１）〜（３））させてコート膜１１Ｂを形成させると、ケイ素原子の４個の結合全てが硬いシロキサン結合のネットワークを形成し、セラミックと同様に硬いが、しかし、柔軟性に欠けた脆い膜となってしまうため、布等の柔軟性を生かした本体部１１を製造することは事実上不可能であった。
【００４８】
しかしながら、このコート膜１１Ｂでは、ケイ素原子の４個の置換基のうち、１個が加水分解されない式１の化合物をシラン系コート液の主成分に用いることで、この課題を解決したものである。また、加水分解されない置換基をそれぞれ１個又は２個有する式２の化合物と式３の化合物をシラン系コート液に添加することにより、更に柔軟性等を増すことが可能となる。
【００４９】
このように本実施の形態によれば、抗菌部材１１Ａの表面に、式１で示される化合物を主成分とするシラン系コート液を塗布し、触媒の作用で硬化・固化させたコート膜１１Ｂを形成するようにしたので、コート膜１１Ｂにより抗菌剤成分の拡散を抑制しつつ、コート膜１１Ｂが有する細孔を介して抗菌剤成分を外側に拡散させることができる。よって、抗菌作用により菌の増殖を抑制することができると共に、抗菌作用を長期間にわたって保持することができる。また、コート膜１１Ｂにより撥水性、耐水性、強度、及び、防汚性を向上させることができるので、劣化を抑制することができ、長期間の使用、または、繰り返して使用することができる。
【００５０】
特に、抗菌剤が、藍，藍の抽出物，トリプタンスリン，イグサ，イグサの抽出物，クロロゲン酸，熊笹，熊笹の抽出物，ジエチルエーテル，ヨモギ，ヨモギの抽出物，シオネール，紫蘇，紫蘇の抽出物，ぺリルアルデヒド，ルテオリン，薄荷，薄荷の抽出物，オリーブの葉、オリーブの葉の抽出物，オレウロペイン，クロモジ，クロモジの抽出物，リナロール，ゲラニオール，ヒノキ，ヒノキの抽出物，ヒノキチオール，ヒバ，ヒバの抽出物，杉，杉の抽出物，もみ，もみの抽出物，竹，竹の抽出物，山椒，山椒の抽出物，桑，桑の抽出物，オレガノ，オレガノの抽出物，カルバクロール，ティーツリー，ティーツリーの抽出物，テルピネン４−オール，シナモン，シナモンの抽出物，シナモンアルデヒド，シナモンリーフ，シナモンリーフの抽出物，クローブ，クローブの抽出物，オイゲノール，ローズマリー，ローズマリーの抽出物，ロスマリン酸，ユーカリ，ユーカリの抽出物，シネオール，ミント，ミントの抽出物，メントール，ラベンダー，ラベンダーの抽出物，エキナセア，エキナセアの抽出物，レモングラス，レモングラスの抽出物，シトラール，タイム，タイムの抽出物，ペパーミント，ペパーミントの抽出物，レモンマートル，レモンマートルの抽出物，ラベンサラ，ラベンサラの抽出物，セージ，セージの抽出物，ウィンターセイボリー、及び、ウィンターセイボリーの抽出物からなる群のうちの少なくとも１種を含むように構成すれば、より高い効果を得ることができる。
【００５１】
なお、図３に、コート膜１１Ｂのカチオン透過実験の結果を示す。図３に示した透過実験では、紙に式１で示される化合物を主成分とするシラン系コート液を塗布し、触媒の作用で硬化・固化させたコート膜１１Ｂを形成したものを用い、これを２つのガラス容器で挟みこむように配置して、片方のガラス容器に試料溶液を入れ、もう片方のガラス容器に純水を入れて、所定の時間後に両方のガラス容器から溶液を採取し、溶質物質の濃度変化（溶質物質がどれだけ透過したか）をＦＡＢ−ＭＳ（高速電子衝撃法）により測定した。試料溶液には塩化リチウム溶液、塩化ナトリウム溶液、塩化カリウム溶液、又は、塩化アンモニウム溶液を用い、試料溶液の初期濃度はいずれも０．２ｍｏｌ／Ｌとした。図３に示したように、カチオンの透過性が確認された。すなわち、コート膜１１Ｂを形成することにより、抗菌剤成分の拡散を抑制しつつ、細孔を介して抗菌剤成分を外側に拡散させることができることが分かる。
【００５２】
（第２の実施の形態）
図４は、本発明の第２の実施の形態に係るマスク２０の断面構成を表すものである。このマスク２０は、第１の実施の形態のマスク１０とは、本体部２１の構成が異なるものである。よって、第１の実施の形態と同一の構成要素には同一の符号を付し、その詳細な説明は省略する。
【００５３】
本体部２１は、抗菌剤を含有する抗菌部材２１Ａと、この抗菌部材２１Ａを間に挟むように配設された被覆部材２１Ｂとを有している。本体部２１は、第１の実施の形態と同様に、外側に向かって膨らむことが可能なプリーツ構造とされていてもよい。抗菌部材２１Ａは、第１の実施の形態の抗菌部材１１Ａと同様の構成を有している。被覆部材２１Ｂは、例えば、繊維素材よりなる基材２１Ｃの少なくとも一部に、式１で示される化合物を主成分とするシラン系コート液を塗布し、触媒の作用で硬化・固化させたコート膜２１Ｄが形成されている。このように構成しても、第１の実施の形態と同様に、コート膜２１Ｄにより抗菌剤成分の拡散を抑制しつつ、コート膜２１Ｄが有する細孔を介して抗菌剤成分を外側に拡散させることができる。
【００５４】
【化５】
2019119945.tif 000007
（式１において、Ｒ１、Ｒ２、Ｒ３及びＲ４は、それぞれ同一又は異なっても良い、水素又は炭素数が１〜４のアルキル基である。また、ｎは２〜１０である。）
【００５５】
基材２１Ｃとしては、例えば、第１の実施の形態の基材と同様に、不織布や布（例えば、ガーゼ）等の布素材、又は、和紙や洋紙等の紙素材が代表的に挙げられる。コート膜２１Ｄは、第１の実施の形態のコート膜１１Ｂと同様の構成を有している。コート膜２１Ｄは、基材２１Ｃの片面のみに形成されていてもよいが、両面に形成されていてもよい。なお、抗菌部材２１Ａは被覆部材２１Ｂの全面に対して挿入されていてもよいが、例えば、口の周りに対応する中央部分にのみ挿入されていてもよい。また、抗菌部材２１Ａは、入れ替え可能とされていてもよい。
【００５６】
以上、実施の形態を挙げて本発明を説明したが、本発明は上記実施の形態に限定されるものではなく、種々変形可能である。例えば、上記実施の形態では、マスク１０の構成について具体的に説明したが、本願発明は、少なくとも口を覆う本体部を備えたマスクについて広く適用することができる。例えば、耳掛け部１２は備えていなくてもよく、形状や構造についても限定されない。また、本体部１１についても、他の形状や構造を有していてもよい。更に、本体部１１及び耳掛け部１２以外の他の構成要素を備えていてもよい。
【産業上の利用可能性】
【００５７】
マスクに用いることができる。
【符号の説明】
【００５８】
１０，２０…マスク、１１，２１…本体部、１１Ａ，２１Ａ…抗菌部材、１１Ｂ，２１Ｄ…コート膜、１２…耳掛け部、２１Ｂ…被覆部材、２１Ｃ…基材
【図１】
2019119945.tif 000009
【図２】
2019119945.tif 000010
【図３】
2019119945.tif 000011
【図４】
2019119945.tif 000012
【手続補正書】
【提出日】平成31年1月17日(2019.1.17)
【手続補正１】
【補正対象書類名】特許請求の範囲
【補正対象項目名】請求項１
【補正方法】変更
【補正の内容】
【請求項１】
少なくとも口を覆う本体部を備えたマスクであって、前記本体部は、抗菌剤を含有する抗菌部材と、この抗菌部材の表面に形成され、式１で示される化合物を主成分とするシラン系コート液を塗布し、触媒の作用で硬化・固化させたコート膜、又は、前記抗菌部材を間に挟むように配設され、少なくとも一部に、式１で示される化合物に式２の化合物及び式３の化合物を加えたシラン系コート液を塗布し、触媒の作用で硬化・固化させたコート膜が形成された被覆部材と  を有することを特徴とするマスク。
【化１】
2019119945.tif 000013
（式１において、Ｒ１、Ｒ２、Ｒ３及びＲ４は、それぞれ同一又は異なっても良い、水素又は炭素数が１〜４のアルキル基である。また、ｎは２〜１０である。）
【化２】
2019119945.tif 000014
【化３】
2019119945.tif 000015